(57)【要約】【課題】印刷法、フォトリソグラフ法等による厚いブラックマトリクス層を有するにも拘らず、前記ブラックマトリクス層で区画された各領域内に気泡が生じるおそれがないカラーフィルタの製造方法を提供する。【解決手段】ブラックマトリクス層３のうち、カラーフィルタ層１２の印刷方向と交差する横桟５の、前記印刷方向の上流側に面する側端面１４を傾斜面とするか、前記横桟５に、印刷方向の上流側と下流側とを繋ぐ溝１６を形成するか、ブラックマトリクス層３の表面を粗面化するか、もしくはパターン形成するカラーフィルタ層１２の、ブラックマトリクス層３と重複する領域に孔１８または切欠１９を設ける。【選択図】図５
2010091670.tif 000002
【特許請求の範囲】
【請求項１】
基板上にパターン形成された、前記基板の表面を複数の領域に区画するブラックマトリクス層上に重ねて、区画された各領域を着色するカラーフィルタ層を、印刷法によってパターン形成してカラーフィルタを製造する方法であって、下記(1)ないし(4)：
(1)  ブラックマトリクス層のうちカラーフィルタ層の印刷方向と交差する部位の、前記印刷方向の上流側に面する側端面を、基板表面に対して８０°未満の傾斜角を有する傾斜面とする、
(2)  ブラックマトリクス層のうちカラーフィルタ層の印刷方向と交差する部位に、前記部位を横断して印刷方向の上流側と下流側とを繋ぐ溝を形成する、
(3)  ブラックマトリクス層の表面を粗面化する、
(4)  パターン形成するカラーフィルタ層の、ブラックマトリクス層と重複する領域に孔または切欠を設ける、
のうち少なくとも１つの工程を含むことを特徴とするカラーフィルタの製造方法。
【発明の詳細な説明】
【技術分野】
【０００１】
本発明は、液晶ディスプレイ（ＬＣＤ）等のフラットパネルディスプレイに用いるカラーフィルタの製造方法に関するものである。
【背景技術】
【０００２】
前記ＬＣＤ等に使用するカラーフィルタは、透明な基板の表面をブラックマトリクス層によって複数の領域に区画し、区画された各領域内を赤（Ｒ）、緑（Ｇ）、青（Ｂ）の３色に順に着色して、隣り合うＲＧＢ各色に着色された１つずつ計３つの領域を１つの表示単位（画素）として構成される。前記カラーフィルタは、例えば前記基板の表面にまずブラックマトリクス層を形成し、次いでその上に重ねて、バインダ樹脂を含みかつ前記３色のいずれかに着色された透明インキからなるストライプパターンを各色ごとに順に配列させて印刷してカラーフィルタ層を形成すること等により製造される。
【０００３】
ブラックマトリクス層として、従来はクロム等の金属からなる蒸着膜が用いられてきた。しかし蒸着法では昨今のＬＣＤ等の大画面化に対応するのが困難になりつつあり、対策としてブラックマトリクス層を、バインダ樹脂を含みかつ黒色に着色されたインキを用いて、カラーフィルタ層と同様に印刷法によって形成したり、あるいはフォトリソグラフ法により、基板の表面に感光性樹脂膜を形成したのち露光、現像してブラックマトリクス層をパターン形成したりすることが検討されている。
【０００４】
ところが印刷法、フォトリグラフ法等によって、蒸着法による厚み０．１μｍ程度の蒸着膜と同等程度の遮光性能を有するブラックマトリクス層を形成するためには、その厚みが１〜２μｍ程度は必要であり、かかる厚みの大きいブラックマトリクス層が形成された基板の表面は平坦でない。そのため、前記ブラックマトリクス層上に重ねるようにストライプパターンを印刷してカラーフィルタ層を形成した際に気泡が生じやすく、気泡が生じるとカラーフィルタ層の透明度が低下したり色濃度が低下したりするという問題がある。
【０００５】
すなわちストライプパターンの印刷法としては、例えば円筒状のブランケット胴の外周に、少なくともその表面がゴム等で形成されたブランケットを円筒状に巻き付けて保持させた状態で、前記ブランケットの表面に、前記ストライプパターンに対応させてインキ層をストライプ状にパターン形成した後、前記ブランケットを基板の表面に所定の圧力で圧接させながらブランケット胴を基板上で転動させることによって、前記インキ層を基板の表面に順次転写させるオフセット印刷法、反転印刷法等が一般的である。
【０００６】
ところがこれらの印刷法では、ブラックマトリクス層のうち印刷方向（ブランケット胴の転動方向）と交差する部位と基板の表面との段差をブランケット胴が乗り越える際に、特に前記部位の印刷方向の上流側（前記転動方向の手前側）に面する側端面と基板の表面との間の凹入した角部の内奥までインキを十分に行き渡らせることができない。そのため前記角部に空間が残りやすく、残った空間がインキによって封じ込められて気泡が生じやすい。
【０００７】
また、カラーフィルタ層を印刷するための他の印刷法としては、前記ストライプパターンに対応する部分のみインキを透過しうるように目が残された紗等からなるスクリーン上にインキを供給し、前記スクリーンを端から順に、スキージを用いて基板の表面に圧接させながら、前記目の部分においてのみ選択的にインキを透過させて基板の表面に印刷するスクリーン印刷法も採用される。
【０００８】
ところがスクリーン印刷法でも、同様にブラックマトリクス層のうち印刷方向（スキージの移動方向）と交差する部位と基板の表面との段差をスキージが乗り越える際に、特に前記部位の印刷方向の上流側（前記移動方向の手前側）に面する側端面と基板の表面との間の凹入した角部の内奥までインキを十分に行き渡らせることができないため前記角部に空間が残りやすく、残った空間がインキによって封じ込められて気泡が生じやすい。
【０００９】
特許文献１には、ブラックマトリクス層を有しない簡易型のカラーフィルタを、印刷法ではなくスピンコート法やカラードフィルム法（ドライフィルムラミネーション法）を利用して製造する際に気泡が生じるのを防止する方法が記載されている。前記方法では、まず基板の表面に、スピンコート法またはカラードフィルム法によってＲＧＢ３色のうちいずれか１色に着色された感光性樹脂膜を形成したのち露光、現像して１色目のストライプパターンを形成する。
【００１０】
次いで別の１色に着色された感光性樹脂膜を、同様にスピンコート法またはカラードフィルム法によって形成したのち露光、現像して、ストライプの一方の側縁が先の１色目のストライプパターンの一方の側縁と接する２色目のストライプパターンを形成し、さらに先の２色のストライプパターン間の領域にインクジェット印刷法、オフセット印刷法等の印刷法によって３色目のストライプパターンを形成することでカラーフィルタ層が形成される。
【００１１】
先に２色のストライプパターンが形成された間のごく狭い隙間に、前記２色のストライプパターンと同様にスピンコート法やカラードフィルム法によって３色目のストライプパターンを形成すると、前記３色目のストライプパターンと基板との間に気泡が生じやすいため、このような対策が考えられたのである。しかしこの製造方法を、先に説明したように基板の表面に厚いブラックマトリクス層を有するカラーフィルタの製造に適用しても気泡が生じるのを防止することは不可能である。
【００１２】
すなわちブラックマトリクス層を有するため平滑でない基板の表面には、スピンコート法では、そもそも均一な厚みを有する感光性樹脂膜を形成できないので、１色目と２色目の感光性樹脂膜の形成方法は、あらかじめ形成した感光性樹脂膜（ドライフィルム）を前記表面にラミネートするカラードフィルム法に限られることになる。ところがドライフィルムは、通常のラミネート操作では、先に説明した各種印刷法によるインキ層と同様に、あるいはそれ以上に、ブラックマトリクス層の側端面と基板の表面との角部の内奥まで十分に行き渡らせることができないため、前記角部に気泡が生じやすい。
【００１３】
また前記基板の表面に、インクジェット印刷法によって３色目のストライプパターンを印刷しても、特にブラックマトリクス層の陰になって、前記角部までインキを十分に行き渡らせることができず、厚みが均一なストライプパターンを形成できないため、３色目の印刷法はオフセット印刷法に限られることになる。ところがオフセット印刷法では、先に説明したようにブラックマトリクス層のうち印刷方向と交差する部位の、前記印刷方向の上流側に面する側端面と基板の表面との角部に気泡が生じやすい。そのため特許文献１の製造方法では、厚いブラックマトリクス層を有するカラーフィルタの製造において、前記ブラックマトリクス層によって区画された各領域内に気泡が生じるのを防止することは困難である。
【００１４】
特許文献２には、ドライフィルムが基板の表面とブラックマトリクス層との間の段差を乗り越える際に、前記角部に気泡が生じるのを極力抑制するために、前記ブラックマトリクス層の側端面を少なくとも２段の階段状に形成することが記載されている。しかし階段状としても依然として段差とそれに伴う凹入した角部が存在している以上、気泡が生じるのを完全に防止することは実質的に不可能である。
【特許文献１】特開２００２−７１９２９号公報
【特許文献２】特開２００４−３１８０７９号公報
【発明の開示】
【発明が解決しようとする課題】
【００１５】
本発明の目的は、印刷法、フォトリソグラフ法等による厚いブラックマトリクス層を有するにも拘らず、前記ブラックマトリクス層で区画された各領域内に気泡が生じるおそれがないカラーフィルタの製造方法を提供することにある。
【課題を解決するための手段】
【００１６】
本発明は、基板上にパターン形成された、前記基板の表面を複数の領域に区画するブラックマトリクス層上に重ねて、区画された各領域を着色するカラーフィルタ層を、印刷法によってパターン形成してカラーフィルタを製造する方法であって、下記(1)ないし(4)：
(1)  ブラックマトリクス層のうちカラーフィルタ層の印刷方向と交差する部位の、前記印刷方向の上流側に面する側端面を、基板表面に対して８０°未満の傾斜角を有する傾斜面とする、
(2)  ブラックマトリクス層のうちカラーフィルタ層の印刷方向と交差する部位に、前記部位を横断して印刷方向の上流側と下流側とを繋ぐ溝を形成する、
(3)  ブラックマトリクス層の表面を粗面化する、
(4)  パターン形成するカラーフィルタ層の、ブラックマトリクス層と重複する領域に孔または切欠を設ける、
のうち少なくとも１つの工程を含むことを特徴とするものである。
【００１７】
本発明によれば、ブラックマトリクス層、またはカラーフィルタ層に前記(1)ないし(4)のいずれかを施すことにより、ブラックマトリクス層で区画された各領域内に気泡が生じるのを防止することができる。すなわち、ブラックマトリクス層のうちカラーフィルタ層の印刷方向と交差する部位の、前記印刷方向の上流側に面する側端面を(1)のように基板表面に対して８０°未満の傾斜角を有する傾斜面として、前記側端面と基板の表面との間の角部の開き角を大きくしてやると、オフセット印刷法、反転印刷法、オフセット印刷法のいずれの印刷法においても、インキを前記角部の内奥まで十分に行き渡らせることができ、気泡が生じるのを防止することができる。
【００１８】
また、ブラックマトリクス層のうちカラーフィルタ層の印刷方向と交差する部位に(2)の印刷方向の上流側と下流側とを繋ぐ溝を形成してやると、気泡を、ブランケット胴の転動やスキージの移動等に伴って、前記溝を通して印刷方向の上流側から下流側に移動させながら、上流側からカラーフィルタ層を形成できるため、気泡が生じるのを防止することができる。またブラックマトリクス層の表面を(3)のように粗面化してやると、気泡を、ブランケット胴の転動やスキージの移動等に伴って、前記表面の不規則な凹凸を通して印刷方向の上流側から下流側に移動させながら、上流側からカラーフィルタ層を形成できるため、気泡が生じるのを防止することができる。
【００１９】
さらにブラックマトリクス層上に重ねてパターン形成するカラーフィルタ層の、前記ブラックマトリクス層と重複する領域に(4)の孔または切欠を設けると、気泡を、ブランケット胴の転動やスキージの移動等に伴って、印刷工程において前記孔または切欠を通して外部に逃がしてやることができるため、気泡が生じるのを防止することができる。しかも前記(1)ないし(3)の構造は、いずれもブラックマトリクス層に形成され、(4)の構造は、カラーフィルタ層の、ブラックマトリクス層と重複する領域に形成されるため、前記カラーフィルタ層の色味や色濃度等に影響を生じるおそれもない。
【発明の効果】
【００２０】
本発明によれば、印刷法、フォトリソグラフ法等による厚いブラックマトリクス層を有するにも拘らず、前記ブラックマトリクス層で区画された各領域内に気泡が生じるおそれがないカラーフィルタの製造方法を提供することができる。
【発明を実施するための最良の形態】
【００２１】
図１は、本発明のカラーフィルタの製造方法の一例の一工程を拡大して説明する部分切欠斜視図である。図２は、図１の工程の次の工程を拡大して説明する部分切欠斜視図である。図３は、図２の工程の次の工程を拡大して説明する部分切欠斜視図である。図４は、図３の工程の次の工程と、それによって製造されるカラーフィルタの構造を拡大して説明する部分切欠斜視図である。
【００２２】
図１を参照して、この例の製造方法では、まずガラス基板等の透明な基板１を用意し、前記基板１の一方側の表面２上に、前記表面２を複数の領域に区画するブラックマトリクス層３をパターン形成する。基板１の表面２は、図示していないがＬＣＤ等の画面形状に合わせた矩形状に形成されている。ブラックマトリクス層３は、前記表面２上に互いに平行でかつ等間隔に配列された複数本の縦桟４と、前記縦桟４と直交させて互いに平行でかつ等間隔に配列された複数本の横桟５とを有する格子状に形成されている。また縦桟４は、前記表面２の矩形の、互いに平行な２辺と平行に形成され、横桟５は表面２の矩形の、互いに平行な他の２辺と平行に形成されている。
【００２３】
それぞれ２本ずつの縦桟４および横桟５で区画されて形成された、縦桟４を挟んで隣り合う３つの領域６、７、８は、次工程以降でそれぞれＲＧＢの各色に着色されて１つの表示単位（画素）を構成する。縦桟４の形成間隔は横桟５の形成間隔より狭く設定されており、それぞれ２本ずつの縦桟４および横桟５で区画された各領域６、７、８の平面形状は、縦桟４間が短く横桟５間が長い矩形状とされている。
【００２４】
ブラックマトリクス層３は、先に説明したように印刷法、フォトリソグラフ法等によって形成するのが好ましい。これらの形成方法によれば、蒸着法では対応することが困難な大画面のＬＣＤ用等の、大面積のカラーフィルタを製造することができる。印刷法では、バインダ樹脂を含みかつ黒色に着色されたインキを用いて、オフセット印刷法、反転印刷法、スクリーン印刷法等の印刷法によってブラックマトリクス層３が形成される。
【００２５】
オフセット印刷法としては、前記ブラックマトリクス層３の平面形状に対応した格子状の凹部がパターン形成された凹版を用いる凹版オフセット印刷法が好適に採用される。凹版オフセット印刷法では、前記凹版の凹部にインキを充填すると共に、円筒状のブランケット胴の外周に、少なくともその表面がゴム等で形成されたブランケットを円筒状に巻き付けて保持させた状態で、前記ブランケットを凹版の表面に所定の圧力で圧接させながらブランケット胴を凹版上で転動させることによって、前記インキをブランケットの表面に順次転写させる。
【００２６】
これにより、前記ブランケットの表面に、前記ブラックマトリクス層３のパターンに対応させてインキ層が格子状にパターン形成される。次いで、前記ブランケットを基板１の表面２に所定の圧力で圧接させながらブランケット胴を基板１上で転動させることによって、前記インキ層を基板１の表面２に順次転写させた後、乾燥させ、さらに必要に応じて焼成すると、前記表面２上にブラックマトリクス層３が形成される。
【００２７】
また反転印刷法では、円筒状のブランケット胴の外周に、少なくともその表面がゴム等で形成されたブランケットを円筒状に巻き付けて保持させた状態で、前記ブランケットの表面のほぼ全面に、厚みが均一になるようにインキを塗布する。そして前記ブランケットを、ブラックマトリクス層３の平面形状に対応した格子状の凹部がパターン形成された凹版の表面に、所定の圧力で圧接させながらブランケット胴を凹版上で転動させることによって、前記ブランケットの表面のインキのうち凹版の凹部以外の表面と接触したインキを前記凹版の表面に転写させてブランケットの表面から除去する。
【００２８】
これにより、前記ブランケットの表面に、前記ブラックマトリクス層３のパターンに対応させてインキ層が格子状にパターン形成される。このあとは凹版オフセット印刷法の場合と同様に、前記ブランケットを基板１の表面２に所定の圧力で圧接させながらブランケット胴を基板１上で転動させることによって、前記インキ層を基板１の表面２に順次転写させた後、乾燥させ、さらに必要に応じて焼成すると、前記表面２上にブラックマトリクス層３が形成される。
【００２９】
さらにスクリーン印刷法では、前記ブラックマトリクス層３の平面形状に対応する格子状の部分のみインキを透過しうるように目が残された紗等からなるスクリーン上にインキを供給し、前記スクリーンを端から順に、スキージを用いて基板１の表面２に圧接させながら、前記目の部分においてのみ選択的にインキを透過させて基板１の表面２に印刷し、乾燥させた後、さらに必要に応じて焼成すると、前記表面２上にブラックマトリクス層３が形成される。またフォトリソグラフ法では、例えば基板１の表面２のほぼ全面に感光性樹脂を含みかつ黒色に着色された感光性樹脂膜を形成したのち露光、現像してブラックマトリクス層３が形成される。
【００３０】
次に図２を参照して、前記基板１の表面２上に、前記ブラックマトリクス層３と重ねてまず１色目のストライプパターンを、バインダ樹脂を含みかつＲＧＢのいずれか１色、例えばＲに着色された透明インキを用いて、印刷法によって形成する。すなわち、前記透明インキからなりストライプパターンに対応するインキ層を、先に説明したオフセット印刷法、反転印刷法、スクリーン印刷法等の印刷法によって、基板１の表面２上に前記ブラックマトリクス層３と重ねて印刷した後、乾燥させ、さらに必要に応じて焼成して前記ストライプパターンを形成する。
【００３１】
１色目のストライプパターンは、ブラックマトリクス層３で区画された領域６と、前記領域６の矩形の長辺方向（縦桟４の長さ方向）に連なる複数の連続する領域とを繋いで、基板１の表面２の矩形の、前記長辺方向と直交する２辺間を繋ぐ長さを有する複数のストライプ９からなる。各ストライプ９は、前記長さと、領域６を区画する２本の縦桟４のうち一方の幅方向の中点から他方の幅方向の中点までの幅とを有する細長い矩形状に形成されている。ストライプパターンは、ストライプ９を、前記基板１の表面２の矩形の、前記長辺方向と平行な２辺間に亘って、縦桟４で区画された複数の領域の列の２列おきに繰り返し配列して構成されている。
【００３２】
次に図３を参照して、前記基板１の表面２上に、ブラックマトリクス層３と重ねて２色目のストライプパターンを、バインダ樹脂を含みかつＲＧＢのいずれか１色、例えばＢに着色された透明インキを用いて印刷法によって形成する。すなわち、前記透明インキからなりストライプパターンに対応するインキ層を、オフセット印刷法、反転印刷法、スクリーン印刷法等の印刷法によって、基板１の表面２上に前記ブラックマトリクス層３と重ねて印刷した後、乾燥させ、さらに必要に応じて焼成して前記ストライプパターンを形成する。
【００３３】
２色目のストライプパターンは、１色目と同形状に形成される。すなわち２色目のストライプパターンは、ブラックマトリクス層３で区画された領域８と、前記領域８の矩形の長辺方向（縦桟４の長さ方向）に連なる複数の連続する領域とを繋いで、基板１の表面２の矩形の、前記長辺方向と直交する２辺間を繋ぐ長さを有する複数のストライプ１０からなる。各ストライプ１０は、前記長さと、領域８を区画する２本の縦桟４のうち一方の幅方向の中点から他方の幅方向の中点までの幅とを有する細長い矩形状に形成されている。ストライプパターンは、ストライプ１０を、前記基板１の表面２の矩形の、前記長辺方向と平行な２辺間に亘って、先のストライプパターンを構成するストライプ９に隣接させて、縦桟４で区画された複数の領域の列の２列おきに繰り返し配列して構成されている。
【００３４】
次に図４を参照して、前記基板１の表面２上に、ブラックマトリクス層３と重ねて３色目のストライプパターンを、バインダ樹脂を含みかつＲＧＢのいずれか１色、例えばＧに着色された透明インキを用いて印刷法によって形成する。すなわち、前記透明インキからなりストライプパターンに対応するインキ層を、オフセット印刷法、反転印刷法、スクリーン印刷法等の印刷法によって、基板１の表面２上に前記ブラックマトリクス層３と重ねて印刷した後、乾燥させ、さらに必要に応じて焼成して前記ストライプパターンを形成する。
【００３５】
３色目のストライプパターンは、１色目、２色目と同形状に形成される。すなわち３色目のストライプパターンは、ブラックマトリクス層３で区画された領域７と、前記領域７の矩形の長辺方向（縦桟４の長さ方向）に連なる複数の連続する領域とを繋いで、基板１の表面２の矩形の、前記長辺方向と直交する２辺間を繋ぐ長さを有する複数のストライプ１１からなる。各ストライプ１１は、前記長さと、領域７を区画する２本の縦桟４のうち一方の幅方向の中点から他方の幅方向の中点までの幅とを有する細長い矩形状に形成されている。ストライプパターンは、ストライプ１１を、前記基板１の表面２の矩形の、前記長辺方向と平行な２辺間に亘って、先のストライプパターンを構成するストライプ９、１０に隣接させて、縦桟４で区画された複数の領域の列の２列おきに繰り返し配列して構成されている。
【００３６】
そして前記３色のストライプパターンをブラックマトリクス層３上に重ねてパターン形成することでカラーフィルタ層１２が構成され、それによってカラーフィルタ１３が製造される。なおカラーフィルタ層１２を構成する３色のストライプパターンを乾燥後に焼成する場合は、各ストライプパターンを乾燥後にその都度焼成してもよいし、焼成は１度にまとめて行なってもよい。
【００３７】
前記ブラックマトリクス層３、およびストライプ９ないし１１を印刷法によって形成するためのインキとしては従来同様のものを用いることができる。すなわちブラックマトリクス層用のインキとしては、少なくともバインダ樹脂を含み、黒色不透明に着色されたインキが用いられる。またストライプパターン用のインキとしては、すくなくともバインダ樹脂を含み、ＲＧＢのいずれか１色に着色された透明インキが用いられる。
【００３８】
図５は、前記例のカラーフィルタ１３の製造においてブラックマトリクス層３の横桟５に導入する気泡防止の構造の一例を拡大して示す斜視図である。図６は、図５の横桟５をさらに拡大して示す断面図である。図５、図６を参照して、この例ではブラックマトリクス層３のうち、カラーフィルタ層１２のもとになるストライプパターンの印刷方向（両図中に白矢印で示す。ブランケット胴の転動方向、スキージの移動方向に相当する。）と交差する部位としての横桟５の、前記印刷方向の上流側に面する側端面１４を、基板１の表面２に対して８０°未満の傾斜角θ１を有する傾斜面としている。これにより前記側端面１４と基板１の表面２との間の角部の開き角θ２を大きくして、オフセット印刷法、反転印刷法、オフセット印刷法のいずれの印刷法においても、前記ストライプパターンのもとになるインキを前記角部の内奥まで十分に行き渡らせることができる。そのため、カラーフィルタ層１２の、ブラックマトリクス層３で区画された各領域内に気泡が生じるのを防止して、前記カラーフィルタ層１２の透明度が低下したり色濃度が低下したりするのを防止することができる。
【００３９】
前記傾斜角θ１は、角部の開き角θ２を大きくしてインキを前記角部の内奥まで十分に行き渡らせる効果を十分に発揮させることを考慮すると、前記範囲内でも７０°以下、中でも５０°以下、特に３０°以下であるのが好ましい。ただし傾斜角θ１が小さすぎる場合には、横桟５の限られた幅の中で、前記横桟５に十分な厚みを持たせて十分な遮光性能を確保できないおそれがある。そのため傾斜角θ１は前記範囲内でも５°以上、中でも８°以上、特に１５°以上であるのが好ましい。
【００４０】
横桟５の側端面１４を前記傾斜面とするには、例えばブラックマトリクス層３の形成方法として凹版オフセット印刷法を採用して、凹版の、横桟５に対応する凹部の断面形状を調整したり、インキの組成や粘度、凹版からブランケットの表面へのインキの転写速度、ブランケットの表面から基板１の表面２へのインキの転写速度、印刷方向等の印刷条件を調整したりすればよい。これにより、前記表面２に転写されるインキ層のうち横桟５に対応するインキ層の、前記横桟５の幅方向の断面形状を略台形状として、例えば図５に示すように前記側端面１４と、反対側の側端面１５とがいずれも傾斜面とされた横桟５を形成することができる。
【００４１】
また反転印刷法では、同様にインキの組成や粘度、凹版からブランケットの表面へのインキの転写速度、ブランケットの表面から基板１の表面２へのインキの転写速度、印刷方向等の印刷条件を調整することで、前記表面２に転写されるインキ層のうち横桟５に対応するインキ層の、前記横桟５の幅方向の断面形状を略台形状として、例えば図５に示すように前記側端面１４と、反対側の側端面１５とがいずれも傾斜面とされた横桟５を形成することができる。
【００４２】
また、例えば横桟５に対応する部位の幅が異なる少なくとも２層のインキ層を重ねて印刷することで、特許文献２に記載された、側端面が少なくとも２段の階段状に形成されたインキ層を形成し、前記インキ層の階段状の側端面を、インキ層を構成するバインダ樹脂に対して高い溶解性を有する溶剤を用いてエッチングして所定の傾斜角θ１を有する側端面１４を形成することもできる。その他、種々の方法で側端面１４を傾斜面とすることが可能である。
【００４３】
なお図５、図６の例では横桟５の側端面１４を傾斜面としていたが、カラーフィルタ層１２を構成するストライプパターンの印刷方向が両図中に白矢印で示した方向と直交方向である場合は、縦桟４の側端面を前記と同様の側端面とすれば、同様の効果を得ることができる。
図７は、前記例のカラーフィルタ１３の製造においてブラックマトリクス層３の横桟５に導入する気泡防止の構造の他の例を拡大して示す斜視図である。図７を参照して、この例ではブラックマトリクス層３のうち、カラーフィルタ層１２のもとになるストライプパターンの印刷方向（同図中に白矢印で示す。）と交差する部位としての横桟５に、前記横桟５を横断して印刷方向の上流側と下流側とを繋ぐ溝１６を形成している。
【００４４】
前記溝１６を設けることにより、気泡を、前記印刷方向へのブランケット胴の転動やスキージの移動等に伴って、図中に一点鎖線の矢印で示すように前記溝１６を通して印刷方向の上流側から下流側に移動させながら、上流側からカラーフィルタ層１２のもとになるストライプパターンを形成できる。そのためカラーフィルタ層１２の、ブラックマトリクス層３で区画された各領域内に気泡が生じるのを防止して、前記カラーフィルタ層１２の透明度が低下したり色濃度が低下したりするのを防止することができる。
【００４５】
横桟５に溝１６を形成するには、例えばブラックマトリクス層３の形成方法としてフォトリソグラフ法を採用して、感光性樹脂膜を露光する際に用いるフォトマスクの、前記溝１６に対応する領域を、全く光を透過しない黒ベタ面ではなく部分的に光を透過しうるドットパターン面、例えば市松模様面等とすればよい。これにより、前記溝１６に対応する領域に、現像により前記ドットパターンに対応する微小な凹凸が形成され、前記凹凸が、その後の焼成（アフターベーク）時に樹脂が熱硬化する直前に熱溶融して、セルフレベリングにより他の領域より厚みが小さくなって溝１６が形成される。
【００４６】
また印刷法を採用して少なくとも２層のインキ層を重ねて印刷することとし、その際に、上側のインキ層は溝１６に対応する部分が切り欠かれたパターンとして溝１６を形成することもできる。また、印刷法、フォトリソグラフ法等で形成したインキ層の、溝１６に対応する領域を、溶剤を用いてエッチングして溝１６を形成してもよい。
なお図７の例では横桟５に溝１６を形成していたが、カラーフィルタ層１２を構成するストライプパターンの印刷方向が同図中に白矢印で示した方向と直交方向である場合は、縦桟４に溝を形成とすれば、同様の効果を得ることができる。溝１６に代えて、横桟５に基板１の表面２に達する切欠を設けることも考えられるが、その場合には、前記切欠の部分においてブラックマトリクス層３による遮光の効果が得られないため、ＬＣＤ等の解像度が低下するおそれがある。
【００４７】
図８は、前記例のカラーフィルタ１３の製造においてブラックマトリクス層３に導入する気泡防止の構造の、さらに他の例を拡大して示す断面図である。図８を参照して、この例ではブラックマトリクス層３の表面、すなわち図に示す横桟５の側端面１４および天面１７や、図示していないが縦桟４の側端面や天面を粗面化している。
ブラックマトリクス層３の表面を粗面化することにより、気泡を、カラーフィルタ層１２のもとになるストライプパターンの印刷方向（図中に白矢印で示す。）へのブランケット胴の転動やスキージの移動等に伴って、前記表面の不規則な凹凸を通して印刷方向の上流側から下流側に移動させながら、上流側からカラーフィルタ層１２のもとになるストライプパターンを形成できる。そのためカラーフィルタ層１２の、ブラックマトリクス層３で区画された各領域内に気泡が生じるのを防止して、前記カラーフィルタ層１２の透明度が低下したり色濃度が低下したりするのを防止することができる。
【００４８】
ブラックマトリクス層３の表面を粗面化するには、任意の印刷法やフォトリソグラフ法等で形成した前記ブラックマトリクス層３の表面を、溶剤を用いてエッチングしてやればよい。具体的には、例えばフォトリソグラフ法等で形成した、表面粗さが、日本工業規格ＪＩＳ  Ｂ０６０１：２００１「製品の幾何特性仕様（ＧＰＳ）−表面性状：輪郭曲線方式−用語，定義及び表面性状パラメータ」に規定された粗さ曲線の算術平均粗さＲａで表して０．０１μｍ以下程度の表面を、前記エッチングにより、前記Ｒａが０．０５μｍ以上の粗面とすればよい。
【００４９】
粗面化は、ブラックマトリクス層３のうちストライプパターンの印刷方向と交差する部位のみ、すなわち図の例では横桟５の表面のみに施してもよい。しかし、例えば縦桟４が粗面化されないようにマスクをする手間等を考慮すると、ブラックマトリクス層３の全体の表面を粗面化するのが好ましい。
図９は、前記例のカラーフィルタ１３の製造においてパターン形成するカラーフィルタ層１２に導入する気泡防止の構造の一例を拡大して示す平面図である。図９を参照して、この例ではＲＧＢ３色の各ストライプパターンのもとになるストライプ９ないし１１のそれぞれの、ブラックマトリクス層３の横桟５と重複する位置に孔１８を設けている。孔１８は円形に形成され、横桟５の、カラーフィルタ層１２のもとになるストライプパターンの印刷方向（図中に白矢印で示す。）の上流側の側端面１４とほぼ接するように設けられている。
【００５０】
前記孔１８を設けることにより、気泡を、前記印刷方向へのブランケット胴の転動やスキージの移動等に伴って、印刷工程において、図中に一点鎖線の矢印で示すように前記側端面１４と孔１８との接点を介して、前記孔１８を通して外部に逃がしてやることができる。そのためカラーフィルタ層１２の、ブラックマトリクス層３で区画された各領域内に気泡が生じるのを防止して、前記カラーフィルタ層１２の透明度が低下したり色濃度が低下したりするのを防止することができる。
【００５１】
図１０は、前記例のカラーフィルタ１３の製造においてパターン形成するカラーフィルタ層１２に導入する気泡防止の構造の他の例を拡大して示す平面図である。図１０を参照して、この例ではＲＧＢ３色の各ストライプパターンのもとになるストライプ９ないし１１のそれぞれの両側縁の、ブラックマトリクス層３の縦桟４と横桟５の交点と重複する位置に切欠１９を設けている。切欠１９はそれぞれ半円形に形成され、横桟５の、カラーフィルタ層１２のもとになるストライプパターンの印刷方向（図中に白矢印で示す。）の上流側の側端面１４と縦桟４の側端面２０との角部とほぼ接するように設けられている。
【００５２】
前記切欠１９を設けることにより、気泡を、前記印刷方向へのブランケット胴の転動やスキージの移動等に伴って、印刷工程において、図中に一点鎖線の矢印で示すように前記角部と切欠１９との接点を介して、前記切欠１９を通して外部に逃がしてやることができる。そのためカラーフィルタ層１２の、ブラックマトリクス層３で区画された各領域内に気泡が生じるのを防止して、前記カラーフィルタ層１２の透明度が低下したり色濃度が低下したりするのを防止することができる。
【００５３】
本発明の構成は、以上で説明した各図の例には限定されない。例えば(1)ないし(4)の構造の少なくとも２つを同時に導入することもできる。具体的には、側端面１４を傾斜面とした(1)の横桟５に(2)の溝１６を設けたり、さらにその表面を(3)のように粗面化したり、あるいは側端面１４を傾斜面とした(1)の横桟５、もしくは溝１６を設けた(2)の横桟５の表面を(3)のように粗面化したりできる。また前記(1)ないし(3)の少なくとも１つを施した横桟５を有するブラックマトリクス層３と、(4)のカラーフィルタ層とを組み合わせることもできる。その他、本発明の要旨を逸脱しない範囲で種々の変更を施すことができる。
【実施例】
【００５４】
〈従来例１〉
ガラス基板の表面に、黒顔料としてのカーボンブラックを含むブラックマトリクス用感光材料〔富士フィルムエレクトロニクスマテリアルズ(株)のＣＯＬＯＲ  ＭＯＳＡＩＣ  ＣＫ〕を、スピンコート法によって厚み２．０μｍとなるように塗布し、１５０℃で２分間プリベークし、次いで、先に説明した縦桟４と横桟５とが格子状に配列されたブラックマトリクス層３の形状に対応したフォトマスクを重ねて露光した後、２３０℃で３０分間アフターベークしてブラックマトリクス層３を形成した。前記ブラックマトリクス層３の仕上がり厚みは１．５μｍ、縦桟４及び横桟５の線幅はそれぞれ２０μｍ、隣り合う縦桟４の形成ピッチは１００μｍ、隣り合う横桟５間の形成ピッチは３００μｍ、前記横桟５の側端面１４の、ガラス基板の表面２に対する傾斜角θ１は約９０°であった。またブラックマトリクス層３の表面（側端面１４および天面）の、粗さ曲線の算術平均粗さＲａは０．００５μｍであった。
【００５５】
〈実施例１〉
下記の各成分を配合し、ミキサー〔(株)シンキー製のあわとり練太郎（登録商標）〕を用いて粗分散後、金属製の３本ロール〔(株)井上製作所製〕を用いて混練して、反転印刷用のインキを調整した。
【００５６】
【表１】
2010091670.tif 000003
【００５７】
表中の各成分の詳細は下記のとおり。
ポリエステル樹脂：東洋紡績(株)製のバイロナール（登録商標）
メラミン樹脂：住友化学(株)製のスミマール（登録商標）
ブチルカルビトールアセテート：キシダ化学(株)製、沸点２４８℃
メチルエチルケトン：キシダ化学(株)製、沸点８０℃
カーボンブラック：三菱化学(株)製のＭＡ１００Ｓ
また凹版としては、前記従来例１で形成したブラックマトリクス層３と同じ平面形状の凹部（深さ：１５μｍ）が形成されたガラス凹版を用意し、ブランケットとしては住友ゴム工業(株)製のシリコーンブランケットを用意した。
【００５８】
そして前記インキとガラス凹版とシリコーンブラケットとを反転印刷用の印刷機〔オリジナル・プリンティング・マシン(株)製のオフセット印刷機ＯＰＭ−２００を反転印刷用に改造したもの〕に使用して、印刷環境温度：２３℃、ガラス凹版からブランケットの表面へのインキの転写速度：２００ｍｍ／ｓ、印刷圧力：５０μｍ（ブラケットの押し込み量）、ブランケットの表面から基板１の表面２へのインキの転写速度：２００ｍｍ／ｓ、印刷圧力：５０μｍ（ブラケットの押し込み量）の条件で、印刷方向（ブランケット胴の転動方向）が縦桟４の長さ方向と平行になるように印刷をし、乾燥させた後、さらに２３０℃で３０分間焼成して図５に示す立体形状を有するブラックマトリクス層３を形成した。
【００５９】
前記ブラックマトリクス層３の仕上がり厚みは１．５μｍ、縦桟４及び横桟５の線幅はそれぞれ２０μｍ、隣り合う縦桟４の形成ピッチは１００μｍ、隣り合う横桟５間の形成ピッチは３００μｍ、前記横桟５の側端面１４の、ガラス基板の表面２に対する傾斜角θ１は約１９°であった。またブラックマトリクス層３の表面（側端面１４および天面）の、粗さ曲線の算術平均粗さＲａは０．０１μｍであった。
【００６０】
〈実施例２〉
感光性樹脂膜を露光する際に用いるフォトマスクの、横桟５に形成する溝１６に対応する、前記横桟５の長さ方向の中央の、前記長さ方向の寸法が２０μｍで、かつ横桟５の線幅の全幅（＝２０μｍ）に亘る領域を、部分的に光を透過しうる市松模様面（３μｍ角の正方形の抜けを６μｍピッチで市松模様状に配列した面）としたこと以外は従来例１と同様にして図７に示す立体形状を有するブラックマトリクス層３を形成した。
【００６１】
前記ブラックマトリクス層３の仕上がり厚みは１．５μｍ、縦桟４及び横桟５の線幅はそれぞれ２０μｍ、隣り合う縦桟４の形成ピッチは１００μｍ、隣り合う横桟５間の形成ピッチは３００μｍ、前記横桟５の側端面１４の、ガラス基板の表面２に対する傾斜角θ１は約９０°であった。またブラックマトリクス層３の表面（側端面１４および天面）の、粗さ曲線の算術平均粗さＲａは０．０１μｍであった。また横桟５の、前記市松模様面に対応する領域は、先に説明したメカニズムにより、アフターベーク時にセルフレベリングを生じて厚みが約２／３の１０．５μｍとなって溝１６が形成された。
【００６２】
〈実施例３〉
従来例１と同様にしてブラックマトリクス層３を形成したガラス基板をＮ−メチルピロリドン〔キシダ化学(株)製〕に浸漬して室温で５分間洗浄したのち引き上げ、乾燥させてブラックマトリクス層３の表面（側端面１４および天面）の、粗さ曲線の算術平均粗さＲａを測定したところ０．０７μｍであって、粗面化されているのが確認された。
【００６３】
〈ストライプパターンの形成〉
カラーフィルタ層１２のうちＲのストライプパターンを形成するために、下記の各成分を配合して凹版オフセット印刷用のインキを調整した。
【００６４】
【表２】
2010091670.tif 000004
【００６５】
表中の各成分の詳細は下記のとおり。
ポリエステル樹脂：東洋紡績(株)製のバイロナール（登録商標）
メラミン樹脂：住友化学(株)製のスミマール（登録商標）
ブチルカルビトールアセテート：キシダ化学(株)製、沸点２４８℃
Ｃ．Ｉ．  Ｐｉｇｍｅｎｔ  Ｒｅｄ  １７７：アンスラキノン系顔料、長瀬産業(株)製
また凹版としては、従来例１、実施例１ないし３で形成したブラックマトリクス層３で区画された領域６と、前記領域６の矩形の長辺方向（縦桟４の長さ方向）に連なる複数の連続する領域とを繋いで、基板１の表面２の矩形の、前記長辺方向と直交する２辺間を繋ぐ長さを有する複数のストライプ９に対応する凹部（深さ：８μｍ）が、形成するストライプパターンに対応させて複数配列されたガラス凹版を用意した。
【００６６】
各凹部は、前記長さと、領域６を区画する２本の縦桟４のうち一方の幅方向の中点から他方の幅方向の中点までの幅（＝１００μｍ）とを有する細長い矩形状に形成した。また前記凹部を、ストライプパターンに対応させて、前記基板１の表面２の矩形の、前記長辺方向と平行な２辺間に亘って、縦桟４で区画された複数の領域の列の２列おきに繰り返し配列（形成ピッチ：３００μｍ）した。ブランケットとしては住友ゴム工業(株)製のシリコーンブランケットを用意した。
【００６７】
そして前記インキとガラス凹版とシリコーンブラケットとを凹版オフセット印刷用の印刷機〔オリジナル・プリンティング・マシン(株)製のオフセット印刷機ＯＰＭ−５００〕に使用して、印刷環境温度：２３℃、ガラス凹版からブランケットの表面へのインキの転写速度：２００ｍｍ／ｓ、印刷圧力：１５０μｍ（ブランケットの押し込み量）、ブランケットの表面から基板１の表面２へのインキの転写速度：２００ｍｍ／ｓ、印刷圧力：１５０μｍ（ブランケットの押し込み量）の条件で、印刷方向（ブランケット胴の転動方向）がブラックマトリクス層３の縦桟４の長さ方向と平行になるように、従来例１、実施例１ないし３のいずれかで形成したブラックマトリクス層３の上に重ねて印刷をし、乾燥させた後、さらに２３０℃で３０分間焼成してＲのストライプパターンをパターン形成した。
【００６８】
前記ストライプパターンを観察したところ、従来例１で形成したブラックマトリクス層３の上にパターン形成したストライプパターンは、前記ブラックマトリクス層３で区画された各領域内に気泡が生じているのが確認された。これに対し、実施例１ないし３のいずれかで形成したブラックマトリクス層３の上にパターン形成したストライプパターンは、前記ブラックマトリクス層３で区画された各領域内に気泡が生じていないことが確認された。
【００６９】
〈実施例４〉
Ｒのストライプパターンを構成するストライプ９の、ブラックマトリクス層３の横桟５と重複する位置に、図９に示す円形の孔１８（直径２０μｍ）を設けたこと以外は前記ストライプパターンの形成と同様にして、先の従来例１で形成したブラックマトリクス層３の上に重ねて印刷をし、乾燥させた後、さらに焼成してＲのストライプパターンをパターン形成した。前記ストライプパターンを観察したところ、ブラックマトリクス層３で区画された各領域内には気泡が生じていないことが確認された。
【００７０】
〈実施例５〉
Ｒのストライプパターンを構成するストライプ９の両側縁の、ブラックマトリクス層３の縦桟４と横桟５の交点と重複する位置に、図１０に示す半円形の切欠１９を設けたこと以外は前記ストライプパターンの形成と同様にして、先の従来例１で形成したブラックマトリクス層３の上に重ねて印刷をし、乾燥させた後、さらに焼成してＲのストライプパターンをパターン形成した。前記ストライプパターンを観察したところ、ブラックマトリクス層３で区画された各領域内には気泡が生じていないことが確認された。
【００７１】
以上の結果を表３にまとめた。
【００７２】
【表３】
2010091670.tif 000005
【図面の簡単な説明】
【００７３】
【図１】本発明のカラーフィルタの製造方法の一例の一工程を拡大して説明する部分切欠斜視図である。
【図２】図１の工程の次の工程を拡大して説明する部分切欠斜視図である。
【図３】図２の工程の次の工程を拡大して説明する部分切欠斜視図である。
【図４】図３の工程の次の工程と、それによって製造されるカラーフィルタの構造を拡大して説明する部分切欠斜視図である。
【図５】前記例のカラーフィルタの製造においてブラックマトリクス層の横桟に導入する気泡防止の構造の一例を拡大して示す斜視図である。
【図６】図５の横桟をさらに拡大して示す断面図である。
【図７】前記例のカラーフィルタの製造においてブラックマトリクス層の横桟に導入する気泡防止の構造の他の例を拡大して示す斜視図である。
【図８】前記例のカラーフィルタの製造においてブラックマトリクス層に導入する気泡防止の構造の、さらに他の例を拡大して示す断面図である。
【図９】前記例のカラーフィルタの製造においてパターン形成するカラーフィルタ層に導入する気泡防止の構造の一例を拡大して示す平面図である。
【図１０】前記例のカラーフィルタの製造においてパターン形成するカラーフィルタ層に導入する気泡防止の構造の他の例を拡大して示す平面図である。
【符号の説明】
【００７４】
１     基板
２     表面
３     ブラックマトリクス層
４     縦桟
５     横桟
６、７、８    領域
９、１０、１１       ストライプ
１２   カラーフィルタ層
１３   カラーフィルタ
１４   側端面
１５   側端面
１６   溝
１７   天面
１８   孔
１９   切欠
２０   側端面
【図１】
2010091670.tif 000006
【図２】
2010091670.tif 000007
【図３】
2010091670.tif 000008
【図４】
2010091670.tif 000009
【図５】
2010091670.tif 000010
【図６】
2010091670.tif 000011
【図７】
2010091670.tif 000012
【図８】
2010091670.tif 000013
【図９】
2010091670.tif 000014
【図１０】
2010091670.tif 000015